МОНОЛИТНЫЙ КАТАЛИЗАТОР И ЕГО ПРИМЕНЕНИЕ

2
1. Применение катализатора, содержащего монолит, состоящий из каталитически инертного материала с площадью поверхности по БЭТ<10 м/г, и слой катализатора, который нанесен на монолит и содержит, на материале оксидного носителя, по меньшей мере, один благородный металл, выбранный из группы, состоящей из благородных металлов VIII группы Периодической таблицы элементов, при необходимости, олова и/или рения, и при необходимости, других металлов, где толщина слоя катализатора составляет от 5 до 500 мкм, для дегидрогенизации алканов до алкенов.
2. Применение по п.1, где слой катализатора содержит металл из побочной подгруппы третьей группы Периодической таблицы элементов, включая лантаниды, и/или щелочной металл, или щелочноземельный металл.
3. Применение по п.1 или 2, где слой катализатора содержит, по меньшей мере, один из элементов, выбранных из группы, состоящей из платины, олова, лантана.
4. Применение по п.1 или 2, где материал оксидного носителя выбран из оксидов магния, кальция, алюминия, кремния, титана и циркония.
5. Применение по п.1 или 2, которое содержит монолит из кордиерита.
6. Применение по п.1 или 2 для дегидрогенизации пропана до пропилена или н-бутана до бутенов.
7. Применение катализатора, как определено в любом из пп.1-5, для ароматизации при дегидрогенизации.
8. Применение катализатора, как определено в любом из пп.1-5, для каталитического сжигания водорода с кислородом.
9. Способ дегидрогенизации алканов до алкенов, включающий взаимодействие в зоне реакции реакционной газовой смеси, содержащей углеводород, с катализатором, который определен в любом из пп.1-5, где дегидрогенизацию проводят в виде окислительной или неокислительной дегидрогенизации.
10. Способ по п.9, где дегидрогенизацию проводят в виде неокислительной дегидрогенизации.
11. Способ по п.10, где неокислительную дегидрогенизацию проводят автотермически.
12. Способ по п.11, где автотермическую дегидрогенизацию выполняют тарельчатом реакторе.
13. Способ по п.11 или 12, где этот катализатор также катализирует сжигание углеводородов и водорода, присутствующих в этой реакционной смеси.
14. Способ ароматизации при дегидрогенизации, включающий взаимодействие в зоне реакции реакционной смеси, содержащей углеводород, с катализатором, который определен в любом из пп.1-5, где ароматизацию дегидрогенизацией проводят при температуре от 300 до 800°С.
15. Способ по п.14, где к реакционной газовой смеси, содержащей углеводород, добавляют водород.
16. Способ по п.15, где объемное отношение водорода к углеводороду составляет от 0,1 до 100.